(57)【特許請求の範囲】
【請求項１】
下水に非アルミ塩系の凝集剤を添加してリンを含む汚泥を濃縮した後、他にリンを含む原料を加えることなく該濃縮された汚泥を溶融することにより、リン酸質肥料用溶融スラグを製造する方法において、
前記リン酸質肥料用溶融スラグ中のＡｌ２Ｏ３含有量を１５mass％以下とすることを特徴とするリン酸質肥料用溶融スラグの製造方法。
【請求項２】
下水に非ケイ酸塩系の凝集剤を添加してリンを含む汚泥を濃縮した後、他にリンを含む原料を加えることなく該濃縮された汚泥を溶融することにより、リン酸質肥料用溶融スラグを製造する方法において、
前記リン酸質肥料用溶融スラグ中のＳｉＯ２含有量を３０mass％以下とすることを特徴とするリン酸質肥料用溶融スラグの製造方法。
【請求項３】
下水に凝集剤を添加してリンを含む汚泥を濃縮した後、他にリンを含む原料を加えることなく該濃縮された汚泥を溶融することにより、リン酸質肥料用溶融スラグを製造する方法において、
前記凝集剤として、高分子系凝集剤またはＦｅ塩系凝集剤をそれぞれ単独で、あるいは両者を組み合わせて用いることを特徴とするリン酸質肥料用溶融スラグの製造方法。
【請求項４】
請求項１乃至３のうち少なくともいずれか一項に記載されたリン酸質肥料用溶融スラグを用いることを特徴とするリン酸質肥料の製造方法。
【発明の詳細な説明】
【技術分野】
【０００１】
本発明は、下水から肥料用原料として好適な溶融スラグおよび肥料を製造する方法に関するものである。
【背景技術】
【０００２】
下水処理における排出物である下水汚泥は、下水道の普及に伴い年々増加しており、その有効利用が望まれている。下水は、最終処理形態として、例えば脱水汚泥、乾燥汚泥、焼却灰、溶融スラグ等の形態に処理された後、様々な用途に利用されているが、下水汚泥中にリンやカルシウム、鉄等の肥効成分を多く含むことから、肥料としての有効利用が期待されている。例えば、特許文献１には、下水汚泥乾燥物や下水汚泥焼却灰等を利用してリン酸肥料を製造する方法が開示されている。
【０００３】
ところで、リン酸質肥料は、リンが植物に長期にわたって有効に作用するように、肥料中にク溶性リン酸（２％クエン酸液に溶解するリン酸）として含有されていることが望ましいとされている。このため、ク溶性リン酸を保証成分として販売されるリン酸質肥料の需要が高く、肥料公定規格（肥料取締法に基づいて定められた肥料の成分や性状などの品質基準）においては、保証成分項目の最小含有量が定められている。そのため、ク溶性リン酸を保証成分とするには、その最小含有量を満たすリン酸質肥料を生産する必要がある。
【０００４】
そこで、発明者は、特許文献２において、下水汚泥から生成した溶融スラグを利用したリン酸質肥料の生産方法を提供した。この方法は、ク溶性リン酸含有量毎に複数の貯蔵設備に貯蔵し、生産する肥料のク溶性リン酸含有量に応じて、溶融スラグを取り出す貯蔵設備と、そこから取り出す溶融スラグの量を決定する方法である。この方法によってク溶性リン酸の含有量が、肥料公定規格を満たさない溶融スラグをも有効利用することができるとともに、下水処理施設や下水汚泥の発生時期などによって下水汚泥溶融スラグ中のク溶性リン酸含有量が変動しても、その影響を受けることなく、常に肥料公定規格に定められた品質保証値を上回るリン酸質肥料を生産することができる。
【先行技術文献】
【特許文献】
【０００５】
【特許文献１】特開２０１３−３２２６９号公報
【特許文献２】特許第５５９４７０７号
【発明の開示】
【発明が解決しようとする課題】
【０００６】
特許文献２の方法は、上記したようにク溶性リン酸含有量の多い溶融スラグと、ク溶性リン酸含有量の少ない溶融スラグとを調合する方法であるため、各下水処理施設からク溶性リン酸含有量の少ない溶融スラグばかりが供給されると、この方法が成立しなくなるおそれがある。
そこで、下水からク溶性リン酸含有量の多い溶融スラグを安定して供給する方法を検討するため、複数地域の下水処理施設（サンプルＮｏ．１〜１１）において下水から生産される溶融スラグに含まれる肥効成分を分析した。その結果を表１に示す。
【０００７】
【表１】
0005963985.tif 000002
【０００８】
表１によると、サンプルＮｏ．２の溶融スラグのク溶性リン酸率（ク溶性リン酸量／リン酸全量×１００）が著しく低いことがわかる。そこで、このサンプルＮｏ．２について、各肥効成分の含有量を他のサンプルと比較したところ、Ａｌ２Ｏ３（酸化アルミニウム）の含有量が他のサンプルと比較して非常に多いこと、一方、ＦｅＯ（酸化鉄）の含有量が他のサンプルと比較して非常に少なく、これらの成分とク溶性リン酸含有量（含有率）に相関関係があること明らかになった。
【０００９】
また、ク溶性リン酸率とＳｉＯ2含有量との相関関係を見ると、ＳｉＯ２の含有量が少ないサンプルＮｏ．４〜７において、いずれもク溶性リン酸率が９３％以上と高く、ＳｉＯ２の含有量がク溶性リン酸率の向上に影響を与えていることが明らかになった。
【００１０】
なお、下水汚泥溶融スラグは、図１のフローチャートに一例を示したように、一般に下水道から流入した下水を濾過し、その処理水を微生物処理した後、凝集剤を添加することで濃縮し、乾燥、溶融および水砕することで製造されている。
【００１１】
図１の工程によると、凝集剤の成分が、溶融スラグ中のＡｌ２Ｏ３やＦｅＯ等の含有量を増減させる要因となる可能性がある。そこで、この凝集剤の成分を調整することが、溶融スラグ中のク溶性リン酸率（ク溶性リン酸含有量）を向上させることに非常に有効であるという知見を得て、本発明を開発するに到った。
【００１２】
なお、現在、下水処理場で使用される凝集剤は各自治体で異なり、硫酸バンド（硫酸アルミニウム）やＰＡＣ（ポリ塩化アルミニウム）、塩化第二鉄、ポリ硫化第二鉄、活性ケイ酸、ポリシリカ鉄、高分子凝集剤等の凝集剤が、１または複数組み合わせて使用されており、その成分等が統一されていないのが実情である。
【００１３】
したがって、本発明では、下水処理場から発生した下水を濃縮するために添加される凝集剤を適正に規定し、下水から肥料として有効なク溶性リン酸等の肥効成分を安定して含む肥料用の溶融スラグおよび肥料を製造するための好適な方法を提供することを目的とする。
【課題を解決するための手段】
【００１４】
上記目的を達成するため、本発明は、下水に非アルミ塩系の凝集剤を添加してリンを含む汚泥を濃縮した後、他にリンを含む原料を加えることなく該濃縮された汚泥を溶融することにより、リン酸質肥料用溶融スラグを製造する方法において、前記リン酸質肥料用溶融スラグ中のＡｌ２Ｏ３含有量を１５mass％以下とすることを特徴とするリン酸質肥料用溶融スラグの製造方法を提案する。
【００１５】
また、本発明は、下水に非ケイ酸塩系の凝集剤を添加してリンを含む汚泥を濃縮した後、他にリンを含む原料を加えることなく該濃縮された汚泥を溶融することにより、リン酸質肥料用溶融スラグを製造する方法において、前記リン酸質肥料用溶融スラグ中のＳｉＯ２含有量を３０mass％以下とすることを特徴とするリン酸質肥料用溶融スラグの製造方法を提案する。
【００１６】
さらに、本発明は、下水に凝集剤を添加してリンを含む汚泥を濃縮した後、他にリンを含む原料を加えることなく該濃縮された汚泥を溶融することにより、リン酸質肥料用溶融スラグを製造する方法において、前記凝集剤として、高分子系凝集剤またはＦｅ塩系凝集剤をそれぞれ単独で、あるいは両者を組み合わせて用いることを特徴とするリン酸質肥料用溶融スラグの製造方法を提案する。
【００１７】
さらに、本発明は、前記のリン酸質肥料用溶融スラグを用いることを特徴とする肥料の製造方法を提案する。
【発明の効果】
【００１８】
本発明に係る肥料用溶融スラグの製造方法によれば、非アルミ塩系の凝集剤を使用することで、下水汚泥中のリン酸の不溶化を抑制し、ク溶性リン酸率の高い溶融スラグを生成することができ、該溶融スラグから肥効効果に優れたリン酸質肥料を生産することができる。
【００１９】
また、本発明によれば、非ケイ酸系の凝集剤を用いることで、溶融処理後において、溶融スラグの主要構成要素として残存することになるＳｉの増加が抑制され、溶融スラグ中のク溶性リン酸含有量が相対的に減少することがない。さらに溶融スラグ中のＣａＯ含有量とＳｉＯ２含有量との比で（ＣａＯ／ＳｉＯ２）で定義される塩基度が低下することがないため、塩基度低下に起因するク溶性リン酸含有量の減少を抑制することができ、溶融スラグ中のク溶性リン酸率を維持することができる。
【００２０】
さらに、本発明によれば、高分子系凝集剤およびＦｅ塩系凝集剤のうちから選ばれる１種以上を用いることで、さらにク溶性リン酸率の高い肥効性に優れた肥料用溶融スラグを製造することができる。
【００２１】
とくに、凝集剤がＦｅ塩系凝集剤である場合には、Ｆｅが下水汚泥中のリン（Ｐ）と結合して溶融処理時にリン（Ｐ）が蒸散するのを抑制する効果を発揮し、リン酸のスラグ歩留まりを向上させることができる。また、Ｆｅ系凝集剤に含まれるＦｅは、溶融スラグ中に残存し、ク溶性を示すＦｅＯとなり、効果発現促進剤（肥料に使用することが認められている添加物のうち、肥料の効果を高めて植物の生長を促進させる成分）として有効に利用することができる。
【００２２】
また、本発明によれば、凝集剤を調整することで溶融スラグ中のク溶性リン酸含有量およびク溶性リン酸率を向上させることができるため、例えば、溶融スラグ中のク溶性リン酸含有量を均一化するための工程が不要になる等、リン酸質肥料の製造工程の簡素化が期待できる。
【００２３】
さらに、本発明によれば、下水に凝集剤を添加して濃縮した汚泥を、乾燥や焼成等して生成される乾燥汚泥や焼却灰等から肥料を製造する場合においても、非アルミ塩系の凝集剤を使用することで、下水汚泥中のリン酸の不溶化が抑制され、ク溶性リン酸率の高い、肥効効果に優れた肥料を製造することができる。なお、凝集剤としては、上記の肥料用溶融スラグの製造方法と同様に非ケイ酸塩系の凝集剤や高分子系凝集剤、Ｆｅ塩系凝集剤を用いることが好ましく、上記と同様の作用効果を発揮して、ク溶性リン酸率の高い、肥効効果に優れた肥料を製造することができる。
【図面の簡単な説明】
【００２４】
【図１】下水から溶融スラグを製造する工程の一例を示すフローチャートである。
【図２】（ａ）は溶融スラグ中のＡｌ２Ｏ３含有量とク溶性リン酸含有量との関係を示す図であり、（ｂ）は溶融スラグ中のＡｌ２Ｏ３含有量とク溶性リン酸率との関係を示す図である。
【図３】（ａ）は溶融スラグ中のＳｉＯ２含有量とク溶性リン酸含有量との関係を示す図であり、（ｂ）は溶融スラグ中のＳｉＯ２含有量とク溶性リン酸率との関係を示す図である。
【図４】（ａ）は溶融スラグ中の塩基度とク溶性リン酸含有量との関係を示す図であり、（ｂ）は溶融スラグ中の塩基度とク溶性リン酸率との関係を示す図である。
【図５】（ａ）は溶融スラグ中のＦｅＯ含有量とク溶性リン酸含有量との関係を示す図であり、（ｂ）は溶融スラグ中のＦｅＯ含有量とク溶性リン酸率との関係を示す図である。
【発明を実施するための形態】
【００２５】
以下、本発明の実施形態を、下水から肥料用溶融スラグを製造する場合を一例として説明する。
まず、下水から溶融スラグを製造する工程を、先に一例として示した図１のフローチャートを用いて説明する。
（ステップ１）
下水処理場から流入した下水を、重力沈降させた後濾過し、処理水１と初沈汚泥とに分離する。なお、下水処理場から流入する下水の成分は、下水処理場毎および発生時期などによって大きく変動する。
（ステップ２）
処理水１に対し、微生物処理（活性汚泥法、散水ろ床法、嫌気性消化法等）を行い、処理水１中の有機物を分解して沈降させた後、濾過して処理水２と濃縮汚泥とに分離する。
（ステップ３）
処理水２に対して凝集剤を添加して、該処理水２中の懸濁粒子どうしを接着させてフロックを生成させる。そして、該フロックを重力によって沈降させた後、濾過し、処理水３と濃縮汚泥とに分離する。
（ステップ４）
ステップ１で得た初沈汚泥、ステップ２およびステップ３で得た濃縮汚泥をフィルタープレスやスクリュープレス等で機械濃縮し、処理水４と脱水汚泥とに分離する。
（ステップ５）
ステップ４で得た脱水汚泥を加熱・乾燥させた後、溶融助剤（Ｃａ、Ｆｅなど）を添加して１３００℃前後で溶融処理し、水砕あるいは徐冷、粉砕して所定の粒度の溶融スラグとする。なお、溶融処理時に発生した排熱は、図１に示したように脱水汚泥の加熱源として有効利用することが好ましい。
【００２６】
上記ステップ３の濃縮工程において使用される凝集剤としては、硫酸バンド（硫酸アルミニウム）やＰＡＣ（ポリ塩化アルミニウム）などのアルミ塩系凝集剤や、硫酸第一鉄や塩化第二鉄などのＦｅ塩系凝集剤、水酸化カルシウムなどの石灰系凝集剤など各種の凝集剤がある。しかし、発明者らの分析調査により、凝集剤に含まれる成分、例えばアルミ塩系凝集剤に含まれるＡｌ、Ｆｅ塩系凝集剤に含まれるＦｅ等が、下水汚泥中のク溶性リン酸含有量およびク溶性リン酸率に影響を与えていることがわかった。そこで、以下に凝集剤の各成分が下水汚泥中のク溶性リン酸含有量およびク溶性リン酸率に与える影響について調査した結果を示す。
【００２７】
まず、Ａｌによるク溶性リン酸含有量およびク溶性リン酸率への影響について、表１の溶融スラグ中のＡｌ２Ｏ３の含有量とク溶性リン酸含有量およびク溶性リン酸率との関係を図２（ａ）および図２（ｂ）に示す。なお、サンプルＮｏ．３は、溶融スラグ中のＳｉＯ２の含有量が他のサンプルに比べて非常に多く、該ＳｉＯ２がク溶性リン酸含有量およびク溶性リン酸率に影響を与えているものと考えられるため、図２（ａ）および（ｂ）の作図に際してデータに含めていない。
【００２８】
図２（ａ）および図２（ｂ）より、Ａｌ２Ｏ３の含有量が多いほどク溶性リン酸含有量およびク溶性リン酸率が低下し、両者が負の相関関係にあることがわかる。なお、これらの図から溶融スラグ中のＡｌ２Ｏ３の含有量は１５ｍａｓｓ％以下とすることが好ましく、より好ましくは１０ｍａｓｓ％以下であり、この範囲とすることで、ク溶性リン酸保証値が１５．０％以上の肥料を製造するのに好適なク溶性リン酸レベルを得ることができ、ク溶性リン酸量を均一化するための工程を縮小（溶融スラグの貯蔵設備の縮小）することができる等、製造工程を簡素化することができる。
【００２９】
さらに、表１のク溶性リン酸率とＳｉＯ2含有量との相関関係を見ると、ＳｉＯ２の含有量が少ないサンプルＮｏ．４〜７において、いずれもク溶性リン酸含有量が２４ｍａｓｓ％以上、ク溶性リン酸率が９３％以上と高くなっている。なお、ＳｉＯ2系凝集剤としては、活性ケイ酸（ケイ酸塩高分子コロイド、ケイ酸ナトリウム＋硫酸）が広く利用されている。
【００３０】
そこで、表１の溶融スラグ中のＳｉＯ２の含有量とク溶性リン酸含有量およびク溶性リン酸率との関係を図３（ａ）および図３（ｂ）に示す。なお、サンプルＮｏ．２は、上記したようにＡｌ２Ｏ３含有量が非常に多く、該Ａｌ２Ｏ３がク溶性リン酸含有量およびク溶性リン酸率に大きく影響を与えているものと考えられるため、図３（ａ）および（ｂ）の作図に際してデータに含めていない。
【００３１】
この結果より、ＳｉＯ2含有量が多いほどク溶性リン酸含有量およびク溶性リン酸率が低下し、両者が負の相関関係にあることがわかる。これは、ＳｉＯ2が上記ステップ５の溶融処理後において、溶融スラグ中に主要構成要素として残存し、該溶融スラグ中のク溶性リン酸含有量を相対的に減少させる要因となっているためと考えられる。したがって、溶融スラグのク溶性リン酸率を向上させるには溶融スラグ中のＳｉＯ２含有量の増加を抑制するため、凝集剤として非ケイ酸系凝集剤を用いることが好ましい。
【００３２】
なお、図３（ａ）および（ｂ）より、溶融スラグ中のＳｉＯ２の含有量は３０ｍａｓｓ％以下とすることが好ましく、より好ましくは２５ｍａｓｓ％以下とし、この範囲とすることにより、ク溶性リン酸保証値が１５．０％以上の肥料を生産するのに必要なク溶性リン酸レベルが得られ、ク溶性リン酸量を均一化するための工程を縮小することができる等、製造工程の簡素化が期待できる。
【００３３】
また、溶融スラグ中のＳｉＯ２によるク溶性リン酸への影響については、表１の溶融スラグのＣａＯ含有量とＳｉＯ２含有量との比で表される塩基度（ＣａＯ／ＳｉＯ２）と、ク溶性リン酸含有量およびク溶性リン酸率との関係（図４（ａ）および図４（ｂ））からも明らかである。なお、サンプルＮｏ．２は、上記したようにＡｌ２Ｏ３含有量が非常に多く、該Ａｌ２Ｏ３がク溶性リン酸含有量およびク溶性リン酸率に大きく影響を与えているものと考えられるため、図４（ａ）および（ｂ）の作図に際してデータに含めていない。
【００３４】
図４（ａ）および（ｂ）より、塩基度が高いほど（ＣａＯ含有量がＳｉＯ２含有量に対して多いほど）ク溶性リン酸含有量およびク溶性リン酸率が高くなり、両者には正の相関関係があることがわかる。これは、溶融スラグがＳｉＯ２で形成された架橋の中にＣａやＭｇなどの塩基が点在する構造を有し、クエン酸で処理されると、構造中のＣａやＭｇが溶出するというサイクルを繰り返して溶解が進行するためである。これにより、溶融スラグは、ＣａＯ含有率が高い、即ち塩基度が高いとスラグ構造が脆くなりやすく、溶融スラグに含まれるリン酸が溶出しやすくなるのである。したがって、凝集剤としては、石灰系凝集剤：水酸化カルシウムを用いることが好ましく、溶融スラグ中のＣａＯ含有量が高くなり、リン酸の不溶化を効果的に抑制することができる。
【００３５】
なお、図４（ａ）および（ｂ）より、溶融スラグの塩基度は０．５以上であることが好ましく、より好ましくは０．６以上とし、さらに好ましくは０．８以上とし、この範囲とすることにより、ク溶性リン酸保証値が１５．０％以上の肥料を生産するのに必要なク溶性リン酸レベルが得られ、ク溶性リン酸量を均一化するための工程を縮小することができる等、製造工程の簡素化が期待できる。
【００３６】
次に、表１の溶融スラグ中のＦｅＯ含有量とク溶性リン酸含有量およびク溶性リン酸率との関係を図５（ａ）および図５（ｂ）に示す。
この結果より、ＦｅＯ含有量が多いほど、ク溶性リン酸含有量およびク溶性リン酸率が高くなり、両者には正の相関関係があることがわかる。これは、汚泥中のＦｅ（鉄）がＰ（リン）と結合して、上記ステップ５の溶融処理に際して、Ｐの蒸散を抑制し、溶融スラグ中に留まらせる効果を発揮したためと考えられる。
【００３７】
なお、図５（ａ）および（ｂ）より、ＦｅＯ含有量は、１７ｍａｓｓ％以上とすることが好ましく、より好ましくは２０ｍａｓｓ％以上とし、この範囲とすることにより、ク溶性リン酸保証値が１５．０％以上の肥料を生産するのに必要なク溶性リン酸レベルが得られ、ク溶性リン酸量を均一化するための工程を縮小することができる等、製造工程の簡素化が期待できる。
【００３８】
したがって、上記ステップ３において添加される凝集剤としては、Ｆｅ塩系凝集剤を用いることが好ましく、例えば、水酸化第一鉄（Ｆｅ（ＯＨ）２）、硫酸第一鉄（ＦｅＳＯ４・７Ｈ２Ｏ）、硫酸第二鉄（Ｆｅ２（ＳＯ４）３）、塩化第二鉄（ＦｅＣｌ３・６Ｈ２Ｏ）、ポリ硫酸第二鉄（［Ｆｅ（ＯＨ）ｎ（ＳＯ４）３−ｎ／２］ｍ）、鉄−シリカ無機高分子などが好適である。
【００３９】
ところで、Ｆｅ塩系凝集剤中のＦｅは、上記ステップ５の溶融処理において、溶融炉の操業温度が１３００℃前後であるため燃焼消失することがなく、溶融スラグ中に残存することになる。
そこで、Ｆｅ塩系凝集剤を用いて製造した溶融スラグを、ク溶性リン酸の分析手順（肥料分析法）に準じて２％クエン酸溶液に抽出し、抽出液中のＦｅＯ含有量およびク溶性ＦｅＯ含有量を測定した。また、水田用肥料の効果発現促進材として一般的に利用されている鉄鉱石粉（Ａ、Ｂ）についても同様に２％クエン酸溶液への抽出を実施し、ＦｅＯ含有量およびク溶性ＦｅＯ含有量を測定した。その結果を表２に示す。
【００４０】
【表２】
0005963985.tif 000003
【００４１】
表２より、Ｆｅ塩系凝集剤を用いて下水汚泥より溶融スラグＡおよびＢを製造した場合、該溶融スラグＡ、Ｂ中に含まれるＦｅＯのク溶率が非常に高くなることがわかった。したがって、Ｆｅ塩系凝集剤を使用した場合には、上記したように溶融スラグのク溶性リン酸率を向上させることができるだけでなく、ク溶性のＦｅＯとして効果発現促進材に有効に利用することができ、肥効性に非常に優れ、肥料的価値を高めることができる。
なお、溶融スラグ中に含まれるＦｅがク溶性を示す理由は明らかではないが、溶融処理によってＦｅがスラグ組成の一部として構成することになり、クエン酸で抽出されるその他のＣａやＭｇ等と同じく、溶融スラグ中において塩基として存在し可溶化したものと考えられる。
【００４２】
また、凝集剤としては、Ｆｅ塩系凝集剤の他、高分子系凝集剤を使用することが好ましい。高分子系凝集剤は、主に炭素、水素および酸素からなり、上記ステップ５の溶融処理によって燃焼消失し、溶融スラグ中に残存しないため、溶融スラグ中のク溶性リン酸含有量を相対的に減少させることがないからである。
高分子系凝集剤は、アルギン酸ソーダ、キチン、キトサン、バイオ凝集剤（細菌株群：ＴＫＦ０４株）などの天然有機高分子系凝集剤や、表面電界の種類によって、カチオン（陽イオン）性高分子凝集剤（ポリアクリル酸ジメチルアミノエチル等）、アニオン（陰イオン）性高分子凝集剤（ポリアクリルアミドの部分加水分解物等）およびノニオン（非イオン）性高分子凝集剤(ポリアクリルアミド等)に分類される合成有機高分子系凝集剤からなり、いずれも懸濁粒子に対して、少量の添加で凝集効果を発揮し、大きなフロックを形成することができるという特長を有しているが、下水の発生時期や、凝集させる懸濁液のｐＨや濃度、粒子の大きさ等によって選択することが好ましい。
【００４３】
なお、凝集剤としては、Ｆｅ塩系凝集剤および高分子系凝集剤をそれぞれ単独で使用する他、それらを組み合わせて用いてもよく、この場合にも同様の作用効果が期待できる。
【００４４】
以上、下水から肥料用溶融スラグを製造する方法を一例として、本発明の実施形態を説明したが、これに限定されるものではなく、下水に凝集剤を添加して濃縮した後、該濃縮した汚泥を乾燥や焼成等して生成される乾燥汚泥や焼却灰等から肥料を製造する場合においても、凝集剤に含まれる成分が、汚泥中のリン酸含有量およびリン酸含有率に大きく影響すると考えられる。そのため、上記したように凝集剤を適正に選定することが、下水からク溶性リン酸等の肥効成分を安定して含む肥料を製造するのに非常に有効となる。
【要約】      （修正有）【課題】下水処理場から発生した下水を濃縮するために添加される凝集剤を適正に規定し、下水から肥料として有効なク溶性リン酸等の肥効成分を安定して含む肥料用の溶融スラグおよび肥料を製造するための好適な方法の提供。【解決手段】下水に凝集剤を添加して汚泥を濃縮した後、濃縮された汚泥を溶融して肥料用溶融スラグを製造する方法において、凝集剤として、非アルミ塩系の凝集剤、非ケイ酸塩系の凝集剤並びに、高分子系凝集剤及びＦｅ塩系凝集剤のうちから選ぶ１以上からなる肥料用溶融スラグの製造方法。【選択図】図１【図１】
0005963985.tif 000004
【図２】
0005963985.tif 000005
【図３】
0005963985.tif 000006
【図４】
0005963985.tif 000007
【図５】
0005963985.tif 000008